(57)【要約】  【課題】  工場、体育館、鉄道車両など騒音の激しい箇所、間仕切りなどに用いることができる遮音パネルを得る。  【解決手段】  制振性化粧板と無機質基材とが接着材を介して積層一体化する。制振性化粧板は、コア層に、ポリマーに低分子化合物を配合した組成物を、熱硬化性樹脂を主な成分とする樹脂液に混合した含浸用樹脂を、コア基材に含浸した制振性樹脂含浸紙が少なくとも１枚含まれ、該コア層の少なくとも片面に化粧層が形成されたものとする。該組成物の配合割合は、該ポリマーの固形分１００重量部に対し、該低分子化合物の固形分を５０〜１００重量部とする。該無機質基材として石膏ボードを用いる。  【選択図】  図１
2005097874.tif 000002
【特許請求の範囲】
【請求項１】
制振性化粧板と無機質基材とが接着材を介して積層一体化されてなることを特徴とする遮音パネル。
【請求項２】
該制振性化粧板は、コア層に、ポリマーに低分子化合物を配合した組成物を、熱硬化性樹脂を主な成分とする樹脂液に混合した含浸用樹脂を、コア基材に含浸した制振性樹脂含浸紙が少なくとも１枚含まれ、該コア層の少なくとも片面に化粧層が形成されたものであることを特徴とする請求項１記載の遮音パネル。
【請求項３】
該組成物の配合割合が、該ポリマーの固形分１００重量部に対し、該低分子化合物の固形分が５０〜１００重量部であることを特徴とする請求項２記載の遮音パネル。
【請求項４】
該含浸用樹脂の配合割合が、該樹脂液の固形分１００重量部に対し、該組成物の固形分が１０〜２５０重量部であることを特徴とする請求項３記載の遮音パネル。
【請求項５】
該無機質基材が石膏ボードであることを特徴とする請求項１、２、３又は４記載の遮音パネル。
【発明の詳細な説明】
【技術分野】
【０００１】
本発明は遮音パネルに関する。
【背景技術】
【０００２】
これまでより石膏ボードの如き無機質材を下地とする遮音構造体が知られており、石膏ボードを間仕切りに使用すると、石膏ボードの揺れにより音が伝搬する。しかしながら、遮音性能は、通常、重量則に従うため、比重が１以下と小さい石膏ボードは、十分な遮音性能を得られないのが実情である。
また、石膏ボード自体はコインシデンス効果（壁体の屈曲振動に伴う遮音能力の低下）により音響透過損失の低下を生じやすく、石膏ボードの場合コインシデンス効果発生の周波数領域は遮音上重要な人間の耳につきやすい領域にわたる。
そこで、石膏ボードの一面に、ゴムシート、ゴム含有アスファルトシート等の損失係数の高い制振材層を設けることにより、その制振性を利用して遮音を行う方法が提案されている。この方法は、石膏ボードの振動を吸収し、音が、反対側に伝達しないようにするものである。
【０００３】
【特許文献１】特公昭６２−４８０２３号
【発明の開示】
【発明が解決しようとする課題】
【０００４】
しかしながら、これまで、遮音・制振・意匠性を兼ね備えたものはなく、また、質量、厚み等で優れたものは無く、良好な制振性能を得るためには多量の制振材が必用であった。
【課題を解決するための手段】
【０００５】
本発明はかかる状況に鑑み検討されたもので、鋭意検討した結果、一体化した場合の制振性が飛躍的に向上する遮音パネルを見いだすことができた。具体的には以下のことを特徴とする発明である。
すなわち請求項１記載の発明は、制振性化粧板と無機質基材とが接着材を介して積層一体化されてなることを特徴とする遮音パネルである。
また、請求項２記載の発明は、該制振性化粧板は、コア層に、ポリマーに低分子化合物を配合した組成物を、熱硬化性樹脂を主な成分とする樹脂液に混合した含浸用樹脂を、コア基材に含浸した制振性樹脂含浸紙が少なくとも１枚含まれ、該コア層の少なくとも片面に化粧層が形成されたものであることを特徴とする請求項１記載の遮音パネルである。
更に、請求項３記載の発明は、該組成物の配合割合が、該ポリマーの固形分１００重量部に対し、該低分子化合物の固形分が５０〜１００重量部であることを特徴とする請求項２記載の遮音パネルである。
更にまた、請求項４記載の発明は、該含浸用樹脂の配合割合が、該樹脂液の固形分１００重量部に対し、該組成物の固形分が１０〜２５０重量部であることを特徴とする請求項３記載の遮音パネルである。
また、請求項５記載の発明は、該無機質基材が石膏ボードであることを特徴とする請求項１、２、３又は４記載の遮音パネルである。
【発明の効果】
【０００６】
本発明の遮音パネルは、振動や音、あるいは衝撃などのエネルギーを受けて、これを吸収し、熱に変えて、その減衰が行われる。
【発明を実施するための最良の形態】
【０００７】
以下、本発明についてより詳細に説明する。
本発明において用いる制振性化粧板は、化粧板の積層構造中に制振層を含むものであり、この制振層は、ポリマー及び低分子化合物が相互作用して制御された大きさ及び針状ないし柱状の形状のドメインとして該ポリマー中に分散された組成物を、熱硬化性樹脂を主な成分とする樹脂液に混合した含浸用樹脂をコア基材に含浸した制振性樹脂含浸紙よりなるものであり、制振性化粧板は、この制振性樹脂含浸紙をコア層に少なくとも１枚含むものである。
制振層は表層以外であれば任意の位置でよいが、樹脂含浸化粧紙に隣接する位置若しくは樹脂含浸コア紙の最下層の少なくとも一方に配するとより制振効果があり好ましい。
【０００８】
ポリマーとしては、所定の分子量を有するものであれば、特に限定されるものではなく、結晶性、非結晶性ポリマー、極性、非極性ポリマー等を挙げることができる。具体的には、ポリオレフィン、例えば、低密度ポリエチレン、高密度ポリエチレン、ポリプロピレン、ポリブテン、ポリイソプレン等、また、ポリスチレンのほか、特に、塩素化ポリオレフィン、フッ素化ポリオレフィンの如きハロゲン化ポリオレフィン、例えば、塩素化ポリエチレン、塩素化ポリプロピレン、フッ素化ポリエチレン、フッ素化ポリプロピレン等、ブチレンゴム、アクリルゴム、ブチルゴム、クロロプレン、ＳＢＲ（スチレンブタジエンラバー）、熱可塑性エラストマー(エチレンプロピレンゴム)、ポリウレタン、アクリレート系樹脂、エポキシ系樹脂、ポリカーボネート系樹脂、ポリエステル系樹脂、ポリエーテル系樹脂、酢酸ビニル系樹脂、エチレン−酢酸ビニル共重合体、エチレン−塩化ビニル共重合体、エチレン−メタアクリレート系共重合体、アクリロニトリル・スチレン共重合体、アクリロニトリル・ブタジェン・スチレン共重合体等の有機ポリマー、フェノール重合体，クレゾール重合体、キシレン重合体、ラクトン重合体、アミノーホルムアルデヒド重合体、ジアリルフタレート重合体、不飽和ポリエステルを挙げることができる。ポリマーについては、含浸性、コート性の観点から、合成樹脂エマルジョンであることが望ましい。
【０００９】
合成樹脂エマルジョンは、その主成分である合成樹脂を乳化重合等の方法により水に乳化、分散させたものであり、具体的には、アクリル酸エステル共重合体、スチレン−アクリル酸エステル共重合体、酢酸ビニル重合体、アクリル−酢酸ビニル共重合体、塩化ビニル重合体、塩化ビニル−アクリル共重合体、塩化ビニリデン重合体、ブタジエン重合体、スチレン−ブタジエン共重合体、アクリロニトリル−ブタジエン共重合体等のエマルジョンが挙げられ、とりわけ、密着性、接着性、制振性の面からは、アクリル酸エステル共重合体、スチレン−アクリル酸エステル共重合体のエマルションが好ましい。
【００１０】
アクリル酸エステル共重合体としては、メチルアクリレート、エチルアクリレート、ｎ−プロピルアクリレート、イソプロピルアクリレート、ｎ−ブチルアクリレート、イソブチルアクリレート、シクロヘキシルアクリレート、２−エチルヘキシルアクリレート、ベンジルアクリレート、テトラシクロドデシルアクリレート、ノルボニルアクリレート等から選択した２種以上を組み合わせた共重合体や、これらとビニルトルエン、アクリロニトリル、メタクリロニトリル、酢酸ビニル等の他の共重合可能なモノマーとの共重合体が挙げられ、好ましくは、エチルアクリレート、ｎ−ブチルアクリレート、イソブチルアクリレート、２−エチルヘキシルアクリレートから選択した２種以上を組み合わせた共重合体である。
【００１１】
スチレン−アクリル酸エステル共重合体としては、スチレンと上記から選択した１種以上のアクリル酸エステルとの共重合体等が挙げられ、好ましくはスチレンと２−エチルヘキシルアクリレートとの共重合体である。
【００１２】
低分子化合物としては、分子量３００００以下でガラス転移点を有するもので、例えば、低分子フェノール化合物を挙げることができる。
【００１３】
低分子フェノール化合物とは、アルキル置換基を有するあるいは有さないフェノール化合物類及びその誘導体であり、（但し、水酸基がアルコキシに変性されていても良い。）減衰性付与剤として機能する。
低分子フェノール化合物の具体的例としては、２，２’−メチレンビス（４−メチル−６−シクロヘキシルフェノール）；２，２´メチレンビス（４−メチルフェノール）；１，１´ビス（４−ヒドロキシフェニル）シクロヘキサン；２，２´（４−ヒドロキシ−３−メチルフェニル）プロパン、α，α´（４−ヒドロキシフェニル）−１，４−ジイソプロピルベンゼンおよびポリ−４−ビニルフェノール等を挙げることができる。なかでも、２，２´メチレンビス（４−メチルフェノール）；１，１´ビス（４−ヒドロキシフェニル）シクロヘキサン；２，２´（４−ヒドロキシ−３−メチルフェニル）プロパン、α，α´（４−ヒドロキシフェニル）−１，４−ジイソプロピルベンゼンおよびポリ−４−ビニルフェノール；４，４’−チオビス（３−メチル−６−タ−シャリ−ブチルフェノール）；４，４’−チオビス（２−メチル−６−ターシャリブチルフェノール）；４，４’−チオビス（４−メチル−６−エチルフェノール）；４，４’−チオビス（４，６−ジタ−シャリブチルフェノール）；４，４’−メチレンビス（２，６−ジタ−シャリ−ブチルフェノール）；４，４’−エチレンビス（２，６−ジタ−シャリ−ブチルフェノール）；４，４’−プロピリデンビス（２−メチル−６−タ−シャリ−ブチルフェノール）；２，２’−メチレンビス（４−エチル−６−タ−シャリ−ブチルフェノール）；２，２’−メチレンビス（４−メチル−６−タ−シャリ−ブチルフェノール）；４，４’−ブチリデンビス（３−メチル−６−タ−シャリ−ブチルフェノール）；４，４’−イソプロピリデンビス（２，６−ジタ−シャリ−ブチルフェノール）；２，２’−メチレンビス（４−メチル−６−ノニルフェノール）；２，２’−イソブチリデンビス（４，６−ジメチルフェノール）が最大tanδと通常使用される温度域での性能の観点からが望ましい。
ｔａｎδ（弾性損失率）＝エネルギー損失（Ｅ”）／動的弾性率（Ｅ’）
【００１４】
マトリックスを構成するポリマーと低分子化合物とは、静電相互作用、水素結合力、ファンデルワールス力、π−π相互作用などにより相互作用を形成する（機能性超分子の形成ともいう。）低分子化合物は分子量３００００以下でガラス転移温度を有し、該ガラス転移温度以上で融点より１０℃以上低い温度による結晶化処理により制御された大きさと針状ないし柱状の形状に結晶化析出物を生成し、制振性付与剤としての効果を高める。
【００１５】
ポリマーに低分子化合物を配合した組成物を主な成分とする組成物の配合割合は、ポリマーの固形分１００重量部に対して、低分子化合物の配合量は、５０〜１００重量部とするのが好ましい。
５０重量部未満であると、制振効果に乏しく、１００重量部を超えると、良好な分散体を得ることができず、制振効果が十分でない。
【００１６】
熱硬化性樹脂としては、含浸用に供されるもので、具体的にはフェノール樹脂、アミノ−ホルムアルデヒド樹脂、ジアリルフタレート樹脂、不飽和ポリエステル樹脂、ウレタン樹脂、或いはこれらを混合したものなどが挙げられる。
【００１７】
フェノール樹脂は、フェノール類とアルデヒド類とをフェノール性水酸基１モルに対してアルデヒド類を１〜３モルの割合で塩基性触媒下或いは酸性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。
また、必要に応じてパラトルエンスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられ、酸性触媒としては、パラトルエンスルフォン酸、塩酸などが挙げられる。
【００１８】
アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す反応性変性剤で変性されたものが適用でき、中でも耐久性に優れるメラミン−ホルムアルデヒド樹脂が好ましい。
【００１９】
ウレタン樹脂は、トリレンジイソシアネート、ジフェニルメタンジイソシアネート、キシリレンジイソシアネート、ヘキサメチレンジイソシアネート、イソホロンジイソシアネート等のイソシアネート基を有する化合物を原料とするプレポリマー、アダクト体、ブロックイソシアネートなどが挙げられる。
【００２０】
コア基材に含浸される含浸用樹脂は、前述の熱硬化性樹脂を主な成分とする樹脂液に、ポリマーに低分子化合物を配合した組成物を配合したものであり、配合割合は、該樹脂液の固形分１００重量部に対して、該組成物の固形分が１０〜２５０重量部とするのが好ましく、下限に満たないと制振性の効果が少なく、上限を超えると制振性の効果の向上がみられない。
【００２１】
制振性樹脂含浸紙は、化粧板用に供せられるクラフト紙、ガラス繊維不織布などのコア基材に、熱硬化性樹脂を主な成分とする樹脂液に前記の組成物を配合した含浸用樹脂を数１で示される含浸率が５０〜１００％となるように含浸処理したものである。
【数１】
2005097874.tif 000003
【００２２】
また、コア基材としてガラス繊維不織布の如き無機性繊維不織布を採用し、無機充填剤とバインダー成分としての樹脂液を配合したものを含浸すれば、耐炎性が向上したものになる。この場合の含浸率は５００〜３０００％であればよい。
無機充填剤としては、水酸化アルミニウム、水酸化マグネシウム、炭酸カルシウム、シリカ、マイカ、フェライトなどが挙げられ、平均粒子径が０．５〜２００μｍの範囲のものが無機性繊維不織布への含浸が可能であり、中でも、水酸化アルミニウムや水酸化マグネシウムなど結晶水を含むものは高温時に分解し、吸熱、結合水を放出するため不燃性の効果の点で最適である。また、鉄化合物、バリウーム化合物、ステンレス粉等の不燃性化合物カーボン等を適宜混合できる。無機性繊維不織布と無機充填剤は高分子粘弾性層を拘束し、より少量の制振性樹脂にて高い制振性能を発現させることが可能になる。
【００２３】
前記の制振性樹脂含浸紙を、熱硬化性樹脂化粧板を構成するコア層の一部に含ませることにより、高分子系粘弾性層が形成され、振動エネルギーが与えられるとこの粘弾性層が伸縮し、内部摩擦により発熱することにより熱エネルギーとして消費させて振動を減衰することができる。
粘弾層は低温ではガラス状であるが熱せられるとガラス転移温度でゴム状になり、振動の減衰性能は最大になる。更に熱せられると流動状態になり、振動の減衰性能は低下する。
ポリマーのみでは振動の減衰性能がピーク温度時にシャープな最大値を示すが、低分子化合物を混合することにより、ピーク温度時の最大値ピークが増加するとともにピーク温度時以外の領域にも減衰性能が広まり、実用上都合がよい。
【００２４】
樹脂含浸化粧紙は、樹脂含浸表面紙は化粧板用の化粧紙、表面紙にジアリルフタレート樹脂、不飽和ポリエステル樹脂、アミノーホルムアルデヒド樹脂、或いはこれらの混合物などの熱硬化性樹脂を主な成分とする樹脂液を含浸し、乾燥したものが適用でき、樹脂含浸コア紙は、未含浸コア紙に、アミノーホルムアルデヒド樹脂、フェノール樹脂、不飽和ポリエステル樹脂を主な成分とする樹脂液を含浸し、乾燥させたものが適用できる。
【００２５】
本発明に用いる制振性化粧板は、コア層に制振性樹脂含浸紙が少なくとも１枚含まれ、該コア層の少なくとも片面に、化粧層を形成することにより得られるが、材料長さ２０ｃｍ、巾１ｃｍ、厚さ１ｍｍ以上における中央加振法の損失係数が０．０５以上であれば特に遮音性が優れたものになる。
【００２６】
コア層を構成する制振樹脂含浸紙以外の部分は、化粧板用原紙、例えばクラフト紙などのコア基材に、熱硬化性樹脂を主な成分とする樹脂液を含浸した樹脂含浸紙や、ガラス繊維不織布の如き無機性繊維不織布に、無機充填剤とバインダー成分としての樹脂液を配合し、含浸処理したものを用いればよい。
【００２７】
本発明の遮音パネルは、前述の制振性化粧板を、接着材を介して無機質系基材と一体化することにより得られる。無機質系基材としては、珪酸カルシウム板、セメント板、石膏ボードなどが挙げられるが、軽量で、遮音性に優れる石膏ボードがとりわけ好ましく、石膏ボードとしては、α−焼石膏、β−焼石膏、α、βの混合品などの焼石膏を硬化せしめた石膏を主とする芯材の表裏面を、石膏ボード用原紙で被覆された通常公知のものが使用でき、該石膏ボードの比重は、低すぎると遮音性能が小さく、高すぎると耐荷重の面で構造的な制約を受けやすくなるので０．７〜１．４が好ましい。
【００２８】
接着材としては、ゴム系の接着剤、酢酸ビニル樹脂系、ウレタン系の接着剤、シリコン系の接着剤の接着剤などの合成樹脂接着剤、接着シート、粘着テープなどが挙げられるが特に限定はないが、ウレタン系の接着剤、シリコン系の接着剤などの弾性系接着剤が音響透過損失の低下を防ぐ上で好ましい。
【実施例】
【００２９】
以下、実施例、比較例を挙げて詳細に説明する。
樹脂含浸化粧紙
坪量８０ｇ／ｍ２の無地柄の化粧紙に，メラミン−ホルムアルデヒド樹脂からなる樹脂液を数１で示す含浸率が１００％となるように含浸して樹脂含浸化粧紙（１）を得た。
【数１】
2005097874.tif 000004
制振性含浸紙
１００ｇ／ｍ２のガラス不織布に、フェノール−ホルムアルデヒド樹脂を主な成分とする樹脂液（固形分  ５０％）１００重量部に組成物（Ａ）を２０重量部配合し、含浸用樹脂を得た後、数１で示す含浸率が１００％となるように含浸し、制振性樹脂含浸紙（２）を得た。
組成物（Ａ）
アクリルエマルジョン（固形分５０％）                      １００重量部
２，２´メチレンビス（４−メチルフェノール）                ３５重量部
樹脂含浸コア紙
１９８ｇ／ｍ２のクラフト紙に、フェノール−ホルムアルデヒド樹脂からなる樹脂液（固形分  ５０％）を数１で示す含浸率が１００％となるように含浸し、樹脂含浸コア紙（３）を得た。
制振性化粧板
下から順に、含浸コア紙（３）を2枚、制振性樹脂含浸紙（２）を１枚、含浸化粧紙（１）を１枚、積層し、温度１４０℃、圧力４０ｋｇ／ｃｍ２、時間８０分で熱圧成形して制振性化粧板（ａ）を得た。
遮音パネル
厚み１２ｍｍの石膏ボードにウレタン系の接着剤を２００ｇ／ｍ２塗布して、制振性化粧板を接着し、実施例１の遮音パネルを得た。
【００３０】
実施例２
実施例１と同様の材料を用いて、下から順に、制振性樹脂含浸紙（２）を１枚、樹脂含浸コア紙（３）を２枚、制振性樹脂含浸紙（２）を１枚、樹脂含浸化粧紙（１）を１枚積層し、同様に熱圧成形した制振性化粧板（ｂ）を用いた以外は同様に実施して、実施例２の遮音パネル得た。
【００３１】
実施例３
実施例１において、組成物（Ａ）の代わりに組成物（Ｂ）を用いた以外は同様に実施して、実施例３の遮音パネルを得た。
組成物（Ｂ）
アクリルエマルジョン（固形分５０％）                      １００重量部
１，１´ビス（４−ヒドロキシフェニル）シクロヘキサン        ３５重量部
【００３２】
実施例４
実施例１において、組成物（Ａ）の代わりに組成物（Ｃ）を用いた以外は同様に実施して、実施例４の遮音パネルを得た。
組成物（Ｃ）
アクリルエマルジョン（固形分５０％）                      １００重量部
２，２´（４−ヒドロキシ−３−メチルフェニル）プロパン      ３５重量部
【００３３】
実施例５
実施例１において、組成物（Ａ）の代わりに組成物（Ｄ）を用いた以外は同様に実施して、実施例５の遮音パネルを得た。
組成物（Ｄ）
アクリルエマルジョン（固形分５０％）                      １００重量部
α，α´（４−ヒドロキシフェニル）−１，４−ジイソプロピルベンゼン
３５重量部
【００３４】
実施例６
実施例１において、組成物（Ａ）の代わりに組成物（Ｅ）を用いた以外は同様に実施して、実施例６の遮音パネルを得た。
組成物（Ｅ）
アクリルエマルジョン（固形分５０％）                      １００重量部
ポリ−４−ビニルフェノール                                  ３５重量部
【００３５】
実施例７
実施例１において、組成物（Ａ）の代わりに組成物（Ｆ）を用いた以外は同様に実施して、実施例７の遮音パネルを得た。
組成物（Ｆ）
アクリルエマルジョン（固形分５０％）                      １００重量部
２，２’−メチレンビス（４−メチル−６−タ−シャリ−ブチルフェノール）
３５重量部
【００３６】
実施例８
実施例１において、ウレタン系接着剤の代わりに、アクリル系粘着剤両面テープを用いた以外、同様に実施して実施例８の遮音パネルを得た。
【００３７】
比較例１
実施例１において、組成物（Ａ）中に２，２´メチレンビス（４−メチルフェノール）を含ませなかった以外は同様に実施して、比較例１のパネルを得た。
【００３８】
比較例２（組成物（Ａ）中の配合割合が下限未満の場合）
実施例１において、組成物（Ａ）中の２，２´メチレンビス（４−メチルフェノール）の配合割合を２０重量部とした以外は同様に実施して、比較例２のパネルを得た。
【００３９】
比較例３（含浸用樹脂中の組成物（Ａ）中の配合割合が下限未満の場合）
実施例１において、組成物（Ａ）中の配合割合を３重量部とした以外は同様に実施して、比較例３のパネルを得た。
【００４０】
比較例４（含浸用樹脂中の組成物（Ａ）中の配合割合が上限を超える場合）
実施例１において、組成物（Ａ）中の配合割合を１４０重量部とした以外は同様に実施して、比較例４のパネルを得た。
【００４１】
比較例５（石膏ボード２枚の重ね貼り）
実施例１で用いた石膏ボードを２枚同様の接着剤を用いて貼り合わせて、比較例５のパネルを得た。
【００４２】
評価結果を表１，2に示す。
【表１】
2005097874.tif 000005
【００４３】
試験方法は以下の通りとした。
音響透過損失：ＪＩＳ  Ａ  １４１６に基づいて測定した。
○ …コインシデンス効果による音響透過損失の低下なし
×…コインシデンス効果による音響透過損失の低下あり
耐煮沸性，耐熱性：ＪＩＳ  Ｋ  ６９０２に基づいて測定した。
○…膨れ・剥離なし
×…膨れ・剥離あり
【産業上の利用可能性】
【００４４】
本発明の遮音パネルは、工場、体育館、鉄道車両など騒音の激しい箇所、間仕切りなどに用いることができる。
【図面の簡単な説明】
【００４５】
【図１】実施例１の遮音パネルの構成断面図。
【符号の説明】
【００４６】
１  樹脂含浸化粧紙
２  制振性樹脂含浸紙
３  樹脂含浸コア紙
４  石膏ボード
５  制振性化粧板
７  遮音パネル
【図１】
2005097874.tif 000006